"第1の記録層および第2の記録層が配置される多層光ディスクにおいて、光が入射される側からみて前記第1の記録層よりも奥側に前記第2の記録層が配置され、固有の情報が記録されたバーストカッティングエリアが前記多層光ディスクの前記第2の記録層のみの内周側に配置され、前記第1の記録層または前記第2の記録層に記録されるマークの極性がLow-to-Highである事を示す情報が前記固有の情報に含まれる多層光ディスク。第1の記録層および第2の記録層が配置される多層光ディスクであって、光が入射される側からみて前記第1の記録層よりも奥側に前記第2の記録層が配置され、固有の情報が記録されたバーストカッティングエリアが前記多層光ディスクの前記第2の記録層のみの内周側に配置され、前記第1の記録層または前記第2の記録層に記録されるマークの極性がLow-to-Highである事を示す情報が前記固有の情報に含まれる多層光ディスクを用い、前記第1の記録層または前記第2の記録層に情報記録を行う記録方法。第1の記録層および第2の記録層が配置される多層光ディスクであって、光が入射される側からみて前記第1の記録層よりも奥側に前記第2の記録層が配置され、固有の情報が記録されたバーストカッティングエリアが前記多層光ディスクの前記第2の記録層のみの内周側に配置され、前記第1の記録層または前記第2の記録層に記録されるマークの極性がLow-to-Highである事を示す情報が前記固有の情報に含まれる多層光ディスクを用い、前記第1の記録層または前記第2の記録層から、情報再生を行う再生方法。前記第1の記録層に対して用いられる光には波長が405nmのレーザ光が含まれ、前記第2の記録層に対して用いられる光には波長が405nmまたは650nmまたは780nmのレーザ光が含まれる多層光ディスク。複数例えば2個の記録層を有する光記録媒体に情報を記録する場合、第1の記録層L0から入射した光ビームのパワーは第1の記録層に含まれる光反射層の存在等により2分され、第1の記録層L0の記録再生と第2の記録層L1の記録再生とに振り分けられる。このため、第2の記録層L1に含まれる光反射層では半減された光ビームを効率よく反射する必要がある。そのため反射率を高めるためにAgまたはAg合金などの高反射率材料を用いる必要がある。しかしながら第2の光反射層L1の光反射層の厚みを厚くすると反射量が大きくなり第1の記録層L0との記録信号との光学的な干渉が増大する。そのため第1の記録層L0と第2の記録層L1との層間クロストークが大きくなり記録再生信号品質の著しい劣化が生じるといった問題がある。また、第1の記録層L0と第2の記録層L1を近接して設ける必要があり各々の反射層からの反射光により干渉し易くなるため、各々の記録層を接着して光記録媒体を作成する場合では、接着層または層間の中間層の厚さ精度が重要になる。接着層中間層104は第1の記録層L0と第2の記録層L1の記録再生信号を安定して分離するための非常に重要な役割を持っている。中間層厚は薄すぎると、各々L0、L1の記録再生信号を高品質の状態で分離することが出来ず、一方の記録再生信号にノイズ信号成分となって計測される。そのため著しい記録再生信号の劣化を生じる。逆に中間層厚が厚すぎると第1の記録層L0における記録再生信号は良好であるが、第2の記録層L1への記録再生時にはレーザ受光面から記録層L1までの距離が増えることで記録再生レーザ光のスポット形状が不明瞭になりやすく、安定した記録再生が困難になる。つまり、レーサスポットの進行方向ひいてはディスク径方向において中間層厚が不均一になると記録再生レーザスポット形状が一定に保てなくなるため記録再生信号品質の劣化が許容できなくなり、最悪の場合には記録再生不良といった結果を招く恐れがある。この発明は、このように複数例えば2個の記録層を有する光記録媒体の記録特性を検討する際の問題を解決するべくなされたものである。即ち、この発明の課題の1つは、層間クロストークが小さく安定して高品質な記録特性が得られる光記録媒体を提供することである。この発明の一実施の形態に係る光記録媒体では、第1の記録層と第2の記録層との間の中間層厚を均一に調整している。多層の記録可能な情報記録媒体において、ある所望の層にレーザ光束を収束させる際、所望の層以外に照射される光による層間クロストークの発生が防止される。以下、図面を参照してこの発明の種々な実施の形態を説明する。図1は、この発明の一実施の形態に係る光ディスク具体例として追記型の片面2層光ディスク100の構成例を説明する図である。図1abに例示されるように、この光ディスク100は、例えばポリカーボネートPC等の合成樹脂材料で円盤状に形成された透明樹脂基板101を備えている。この透明樹脂基板101には、同心円状またはらせん状に溝グルーブが形成されている。この透明樹脂基板101は、スタンパを用いて射出成形により製造することができる。ここで、ポリカーボネート等の0.59mm厚透明樹脂基板101上に第1層目L0の有機色素記録層105および光半透過反射層106を順に積層し、その上にフォトポリマー2P樹脂104をスピンコートする。そして、その上に第2層目L1の溝グルーブ形状を転写して第2層目の有機色素記録層107および銀または銀合金等の反射膜108を順に積層する。こうしてL0およびL1の記録層が積層されたものに、他の0.59mm厚の透明樹脂基板あるいはダミー基板102が、UV硬化樹脂接着層103を介して貼り合わされる。上記有機色素の記録膜記録層105および107は、半透過反射層106及び中間層104を挟む2層構造となっている。こうして出来上がった貼り合わせ光ディスクの合計厚は、ほぼ1.2mmとなる。ここで、透明樹脂基板101上には、例えばトラックピッチ0.4μm、深さ60nmのらせん状グルーブがL0とL1の各層に形成されている。このグルーブはウォブルしており、アドレス情報はこのウォブル上に記録されている。そして、この透明樹脂基板101上に、そのグルーブを充填するように、有機色素を含む記録層105、107が形成される。この記録層105、107を形成する有機色素としては、その最大吸収波長領域が記録波長例えば405nmよりも長波長側にシフトしているものを用いることができる。また、記録波長領域において吸収が消滅しているのではなく、その長波長領域例えば450nm~600nmでも相当の光吸収を有するように設計される。上記有機色素具体例は後述は、溶媒に溶かすことで液体とし、スピンコート法により透明樹脂基板面に容易に塗布することができる。この場合、溶媒による希釈率、スピン塗布時の回転数を制御することにより、膜厚を高精度に管理することができる。なお、情報記録前のトラック上を記録用レーザ光によりフォーカシングまたはトラッキングした場合は、低光反射率である。その後、レーザ光により色素の分解反応が生じ、光吸収率が低下することにより、記録マーク部分の光反射率が上昇する。このため、レーザ光を照射して形成した記録マーク部分の光反射率が、レーザ光照射前の光反射率よりも高くなるという、いわゆるLow-to-HighまたはLtoHの特性を実現している。この発明の一実施の形態において、透明樹脂基板101およびフォトポリマー2P樹脂104上に存在するL0層およびL1層に適用される物理フォーマットとしては、例えば以下のものがある。すなわち、追記型片面2層ディスクの一般パラメータは1層ディスクの一般パラメータとほとんど同じであるが、以下の点で異なる。ユーザが使用可能な記録容量は30GBであり、データ領域の内半径が層0L0層では24.6mmであり、層1L1層では24.7mmであり、データ領域の外半径が58.1mm層0、層1共通である。図1aの光ディスク100において、システムリードイン領域SLAは、図1cに例示されるようにコントロールデータセクションを含み、このコントロールデータセクションは、物理フォーマット情報等の一部として、記録パワーピークパワー、バイアスパワー等の記録に関するパラメータを、L0およびL1それぞれに対して含んでいる。また、光ディスク100のデータ領域DA内のトラックには、図1dに例示されるように、所定の記録パワーピークパワーおよびバイアスパワーを伴うレーザにより、マーク/スペース記録が行われる。このマーク/スペース記録により、図1eに例示されるように、例えば高精細TV放送番組等のオブジェクトデータVOB等とその管理情報VMGが、データ領域DA内のL0および/またはL1のトラック上に記録される。この発明の一実施の形態において使用できる有機色素としては、シアニン色素、スチリル色素、アゾ色素等がある。特に、シアニン色素、スチリル色素は、記録波長に対する吸収率の制御がしやすく好適である。また、アゾ色素は、アゾ化合物単体で用いても良いし、アゾ化合物1分子またはそれ以上の分子と金属との錯体としても良い。この発明の一実施の形態において使用できるアゾ金属錯体は、その中心金属Mとして、コバルト、ニッケル、あるいは銅を使用して光安定性を高めている。しかし、それに限らず、スカンジウム、イットリウム、チタン、ジルコニウム、ハフニウム、バナジウム、ニオブ、タンタル、クロム、モリブデン、タングステン、マンガン、テクネチウム、レニウム、鉄、ルテニウム、オスミウム、ロジウム、イリジウム、パラジウム、白金、銀、金、亜鉛、カドミウム、水銀などを、アゾ金属錯体の中心金属Mとして使っても良い。アゾ化合物は芳香環を持っており、その芳香環の構造はもちろんのこと、芳香環に様々な置換基を持たせることで、記録特性や保存特性、再生安定性などを最適化することが可能となる。この置換基は、嵩高いほど再生光耐久性が向上する傾向にあるが、記録時の感度も悪くなる傾向にあるため、どちらの特性も良好となるような置換基の選択が重要となる。また、この置換基は、溶剤への溶解度にも関与している。これまで記録レーザ波長が620nmより長いものの色素系情報記録媒体の記録メカニズムと異なり、本願発明が関係する短波長レーザ記録記録波長が例えば405nmではその記録メカニズムが基板や色素膜体積の物理的変化でない。再生時、色素に記録時よりも弱いレーザを照射することによって、熱または光により記録層内の色素分子の配向変化、あるいは、色素分子内の立体配座の変化が徐々に生じてしまうが、色素分子内に嵩高い置換基が存在することにより、これらの変化を生じにくくする効果があると考えられる。これが、嵩高い置換基が再生光耐久性向上に寄与する理由である。このときの嵩高い置換基とは、色素分子内芳香環に置換している炭素3つ以上からなる置換基を指し、例えば、nプロピル基、イソプロピル基、nブチル基、1-メチルプロピル基、2-メチルプロピル基、nペンチル基、1-エチルプロピル基、1-メチルブチル基、2-メチルブチル基、3-メチルブチル基、1,1-ジメチルプロピル基、1,2-ジメチルプロピル基、2,2-ジメチルプロピル基、シクロペンチル基、nヘキシル基、1-メチルペンチル基、2-メチルペンチル基、3-メチルペンチル基、4-メチルペンチル基、1,1-ジメチルブチル基、1,2-ジメチルブチル基、1,3-ジメチルブチル基、2,2-ジメチルブチル基、2,3-ジメチルブチル基、3,3-ジメチルブチル基、1-エチルブチル基、2-エチルブチル基、シクロヘキシル基、フェニル基などがある。ここで、置換基の中には、酸素、硫黄、窒素、珪素、フッ素、臭素、塩素、ヨウ素など炭素以外の原子を含んでも良い。図1bの構造例において、レーザ光が入射するエリアAX内の各層の厚みは、例えば図1fのようになっている。すなわち、この例では、AgまたはAg合金のL0反射層106の厚みは15nm~35nmの範囲に選ばれ、AgまたはAg合金のL1反射層108の厚みは60nm~150nmの範囲に選ばれているすなわちL1反射層厚>L0反射層厚。また、中間層104の厚みは25±10μmより好ましくは25±5μmの範囲に選ばれ、ディスク100のデータ領域DA内を任意の半径位置においてその回転軸の周りに1周する間の中間層104の厚み変動がpeaktopeakで2μmあるいは±1μm以下となるよう管理されている。また、接着層103はバラツキの範囲が2μm以下となるよう管理されている。図2は、記録層用有機材料の金属錯体部分の具体例を示す図である。図示するアゾ金属錯体の中心金属Mを中心とした円形の周辺領域が発色領域8となる。この発色領域8をレーザ光が通過すると、この発色領域8内の局在電子がレーザ光の電場変化に共鳴共振して、レーザ光のエネルギーを吸収する。この局在電子が最も共鳴共振してエネルギーを吸収し易い電場変化の周波数をレーザ光の波長に換算した値を最大吸収波長λmaxで表す。図示するような発色領域8共鳴範囲の長さが長くなる程、最大吸収波長λmaxが長波長側にシフトする。また、中心金属Mの原子を代える事で中心金属M周辺の局在電子の局在範囲中心金属Mが局在電子をどれだけ中心付近に引き寄せられるかが変化し、最大吸収波長λmaxの値が変化する。例えばλmaxが405nm付近になるものを選択すれば、波長405nmに感度光吸収を持つ有機材料が得られることになる。波長405nmに光吸収を持つ記録層例えばL0またはL1用色素材料としては、図2に一般構造式を示した有機金属錯体部と図示しない色素材料部を組み合わせた構造を持つ有機色素材料を用いることができる。有機金属錯体の中心金属Mとしては、一般に、コバルトあるいはニッケルその他スカンジウム、イットリウム、チタン、ジルコニウム、ハフニウム、バナジウム、ニオブ、タンタル、クロム、モリブデン、タングステン、マンガン、テクネチウム、レニウム、鉄、ルテニウム、オスミウム、ロジウム、イリジウム、パラジウム、白金、銅、銀、金、亜鉛、カドミウム、水銀などを用いることができる。また、色素材料部分としては図示しないがシアニン色素、スチリル色素、モノメチンシアニン色素を用いることができる。ここで、現行DVD-Rディスクで解釈されている記録原理について説明しておく。現行DVD-Rディスクでは記録膜にレーザ光を照射すると、記録層が局所的にレーザ光のエネルギーを吸収して高熱になる。特定温度を越えると、透明基板が局所的に変形する。透明基板の変形を誘発するメカニズムはDVD-Rディスクの製造メーカーにより異なるが、1記録層の気化エネルギーにより局所的に透明基板が塑性変形すること、および/または2記録層から熱が透明基板に伝わり、その熱により局所的に透明基板が塑性変形することが原因と言われている。透明基板が局所的に塑性変形すると、透明基板を通過して光反射層で反射し、再度透明基板を通過して戻って来るレーザ光の光学的距離が変化する。局所的に塑性変形した透明基板の部分を通過して戻ってくる記録マーク内からのレーザ光と、変形していない透明基板の部分を通過して戻ってくる記録マーク周辺部からのレーザ光との間に位相差が生じるので、両者間の干渉により反射光の光量変化が生じる。また、特に、上記1のメカニズムが生じた場合には、記録層の記録マーク内が気化蒸発により空洞化して生じる実質的な屈折率n32の変化、あるいは記録マーク内での有機色素記録材料の熱分解により生じる屈折率n32の変化も上記の位相差発生に寄与する。現行DVD-Rディスクでは、透明基板が局所的に変形するまで記録層が高温上記1のメカニズムでは記録層の気化温度、2のメカニズムでは透明基板を塑性変形させるために必要な記録層内温度になる必要や、記録層の一部を熱分解または気化蒸発させるために高温にする必要があり、記録マークを形成させるためにはレーザ光の大きなパワーが必要となる。記録マークを形成するには第1段階として記録層がレーザ光のエネルギーを吸収できる必要がある。記録層内の光吸収スペクトルが有機色素記録膜の記録感度に大きく影響を及ぼす。図2は上記した情報記憶媒体構成要素の具体的内容アゾ金属錯体Cuの具体的な構造式を示している。図2に示したアゾ金属錯体の中心金属Mを中心とした円形の周辺領域が発色領域8となる。この発色領域8をレーザ光が通過すると、この発色領域8内の局在電子がレーザ光の電場変化に共鳴共振してレーザ光のエネルギーを吸収する。この局在電子が最も共鳴共振してエネルギーを吸収し易い電場変化の周波数に対してレーザ光の波長に換算した値を最大吸収波長と呼び、λmaxで表す。図2に示すような発色領域8共鳴範囲の長さが長くなる程、最大吸収波長λmaxが長波長側にシフトする。また、図2において中心金属Mの原子を代える事で中心金属M周辺の局在電子の局在範囲中心金属Mが局在電子をどれだけ中心付近に引き寄せられるかが変化し、最大吸収波長λmaxの値が変化する。色素として、図3の化学式で示されるものを用いた光ディスク100を作製し、ランダムデータの情報記録を行った。L0層のエラーレートSbERを測定すると、54e6と、実用レベルよりは高いハードルの目標値である50e5より充分小さく良好な値を得ることができた。また、11Tマーク11Tスペースの繰り返しパターンを記録し、再生したところ波形の歪みはほとんど観測されず、11Tスペースを再生したときのスペースレベルであるI11Lの最大値と最小値の差[I11LmaxI11Lmin]/I11minは2であった。ここで、11Tのマーク長は1.12μmであり、1.2Na/λは0.74μmとなっており、充分長いマークとなっていた。この色素について、記録前記録後のIR、MS、NMRそれぞれの分析を行ったが、違いは見られなかった。《一般パラメータ》追記型片面1層ディスクと比較した追記型片面2層ディスクの一般パラメータを図4に示す。追記型片面2層ディスクの一般パラメータは1層ディスクの一般パラメータとほとんど同じであるが、以下の点で異なる。ユーザが使用可能な記録容量は30GBであり、データ領域の内半径が層0では24.6mmであり、層1では24.7mmであり、データ領域の外半径が58.1mmL0、L1共通である。図5は、この発明の一実施の形態に係る光ディスクを用いた記録方法を説明するフローチャートである。図示しないディスクドライブの光ピックアップから、例えば波長405nmの変調されたレーザをディスク100の記録対象層L0またはL1に照射して、オブジェクトデータDVDまたはHD_DVDでは、VOB等を記録するST100。この記録が終了するとST102Y、記録されたオブジェクトデータに関する管理情報DVDまたはHD_DVDでは、VMGがディスク100に書き込まれてST104、1回の記録が終了する。図6は、この発明の一実施の形態に係る光ディスクを用いた再生方法を説明するフローチャートである。図5のような処理でオブジェクトデータおよび管理情報が記録されたディスク100から、例えば波長405nmのレーザにより、管理情報が読み取られるST200。読み取られた管理情報は、図示しない再生機器のワークメモリに一旦記憶される。この再生機器は、記憶した管理情報内の再生手順に関する情報等を参照して、記録されたオブジェクトデータを再生するST202。この再生は、ユーザが再生終了を指示するか、管理情報内の再生手順情報が再生終了を示すところまで再生が進むと、終了するST204Y。図7は、図1の光ディスク100における物理セクタレイアウトの一例を説明する図である。図示されるように、2層の層にわたって設けられる情報領域は、7つの領域:システムリードイン領域、コネクション領域、データリードイン領域、データ領域、データリードアウト領域、システムリードアウト領域、ミドル領域からなる。各層にミドル領域が設けられることにより、再生ビームを層0L0から層1L1に移動させることができる。データ領域DAはメインデータ図1eの例では管理情報VMG、オブジェクトデータVOB等を記録する。システムリードイン領域SLAは制御データと参照リファレンスコード等を含む。データリードアウト領域は連続するスムーズな読み出しを可能とする。《リードアウト領域》システムリードイン領域とシステムリードアウト領域はエンボスピットからなるトラックを含む。層0L0のデータリードイン領域、データ領域、ミドル領域と、層1L1のミドル領域、データ領域、データリードアウト領域は、グルーブトラックを含む。グルーブトラックは層0のデータリードイン領域の開始位置からミドル領域の終了位置まで連続であり、層1のミドル領域の開始位置からデータリードアウト領域の終了位置まで連続である。なお、片面2層ディスク基板を1対用意して張り合わせると、2つの読み出し面を有する両面4層ディスクとなる。図8は、図1の光ディスクにおけるリードイン領域の構成例を説明する図である。図示されるように、層0L0のシステムリードイン領域SLAは内周側から順にイニシャルゾーン、バッファーゾーン、制御コントロールデータゾーン、バッファーゾーンからなる。層0のデータリードイン領域は内周側から順にブランクゾーン、ガードトラックゾーン、ドライブテストゾーン、ディスクテストゾーン、ブランクゾーン、RMDRecordingManagementDataデュプリケーションゾーン、L-RMZ記録位置管理データ、R物理フォーマット情報ゾーン、参照コードゾーンからなる。層0L0のデータ領域の開始アドレス内周側と層1のデータ領域の終了アドレス内周側とはクリアランスの分だけずれており、層1L1のデータ領域の終了アドレス内周側の方が層0のデータ領域の開始アドレス内周側より外周側である。《リードイン領域の構造》図8は層0L0のリードイン領域の構造を例示している。システムリードイン領域は内周側から順にイニシャルゾーン、バッファーゾーン、コントロールデータゾーン、バッファーゾーンが配置される。データリードイン領域は内周側から順にブランクゾーン、ガードトラックゾーン、ドライブテストゾーン、ディスクテストゾーン、ブランクゾーン、RMDデュプリケーションゾーン、データリードイン領域内の記録位置管理レコーディングマネージメントゾーンL-RMZ、R物理フォーマット情報ゾーン、参照コードゾーンが配置される。《システムリードイン領域の詳細》イニシャルゾーンは、エンボスされたデータセグメントを含む。イニシャルゾーンのデータセグメントとして記録されたデータフレームのメインデータは、00hに設定される。バッファーゾーンは、32個のデータセグメントからの1024の物理セクタで構成される。このゾーンのデータセグメントとして記録されたデータフレームのメインデータは、00hに設定される。コントロールデータゾーンは、エンボスされたデータセグメントを含む。データセグメントはエンボスされた制御データを含む。コントロールデータは、PSN12390401E400hを起点とする192のデータセグメントから構成される。コントロールデータゾーンの構成例を図9に示す。また、コントロールデータセクションのデータセグメントの構成例を図10に示す。コントロールデータセクションの最初のデータセグメントの内容は、16回繰り返される。各データセグメントの最初の物理セクタは、物理フォーマット情報を含む。各データセグメントの2番目の物理セクタは、ディスク製造情報を含む。各データセグメントの3番目の物理セクタは、著作権保護情報を含む。各データセグメントの他の物理セクタの内容は、システム使用のためにリザーブ領域とされる。図11はコントロールデータセクション内の物理フォーマット情報の一例を説明する図であり、図12はこの物理フォーマット情報内のデータ領域配置の一例を説明する図である。この物理フォーマット情報の各バイト位置BPの記述内容は以下のようになっている。BP132からBP154に示すリードパワー、記録速度、データ領域の反射率、プッシュプル信号、オントラック信号の値は一例である。これらの実際の値は、エンボス情報の規定、記録後のユーザデータの特性の規定を満足する値の中からディスク製造者が選ぶことができる。BP4~BP15に記述されたデータ領域配置の内容は、例えば図12のようになる。図11のBP149、BP152は、層0、層1のデータ領域の反射率を指定する。例えば、00001010bは5を示す。実際の反射率は次の式で指定される:実際の反射率=値×1/2。BP150、BP153は、層0、層1のプッシュプル信号を指定する。これらのBP各々において、図示しないビットb7は各層のディスクのトラック形状を指定し、図示しないビットb6~b0はプッシュプル信号の振幅を指定する:トラック形状:0bグルーブ上のトラック1bランド上のトラックプッシュプル信号:例えば、0101000bは0.40を示す。プッシュプル信号の実際の振幅は次の式で指定される:プッシュプル信号の実際の振幅=値×1/100。BP151、BP154は層0、層1のオントラック信号の振幅を指定する:オントラック信号:例えば、01000110bは0.70を示す。オントラック信号の実際の振幅は次の式で指定される:オントラック信号の実際の振幅=値×1/100なお、物理フォーマット情報のBP512~BP543には図13に例示するようなL0の記録関連パラメータを記述することができ、L0層の記録を行う際の当初のピークパワーやバイアスパワー等の情報は、図13の記述から取り出すことができる。また、物理フォーマット情報のBP544~BP2047には図14に例示するようなL1の記録関連パラメータを記述することができ、L1層の記録を行う際の当初のピークパワーやバイアスパワー等の情報は、図14の記述から取り出すことができる。記録条件ライトストラテジ:WriteStrategyの情報の説明最適な記録パワーを調べる時に使用する記録波形記録時の露光条件について図15を用いて説明する。記録時の露光レベルとして記録パワーピークパワー:Peakpower、バイアスパワー1Biaspower1、バイアスパワー2Biaspower2、バイアスパワー3Biaspower3の4レベルを持ち、長さの長い4T以上の記録マーク9形成時には記録パワーピークパワー:Peakpowerとバイアスパワー3Biaspower3の間でマルチパルスの形で変調される。この実施の形態ではHフォーマット、Bフォーマットいずれの方式もチャネルビット長Tに対する最小マーク長は2Tとなっている。この2Tの最小マークを記録する場合には、図15に示すように、バイアスパワー1Biaspower1の後で記録パワーピークパワー:Peakpowerレベルの1個のライトパルスを使用し、ライトパルスの直後は一度バイアスパワー2Biaspower2になる。3Tの長さの記録マーク9を記録する場合には、バイアスパワー1Biaspower1の後に来る記録パワーピークパワー:Peakpowerレベルのファーストパルスとラストパルスの2個のライトパルスを露光した後、一旦バイアスパワー2Biaspower2になる。4T以上の長さの記録マーク9を記録する場合には、マルチパルスとラストパルスで露光した後、バイアスパワー2Biaspower2になる。図15における縦の破線はチャネルクロック周期Tを示す。2Tの最小マークを記録する場合にはクロックエッジからTSFP遅れた位置から立ち上がり、その1クロック後のエッジからTELP後ろの位置で立ち下がる。その直後のバイアスパワー2Biaspower2になる期間をTLCと定義する。TSFPとTELP及びTLCの値は、Hフォーマットの場合には制御データゾーンCDZ内の物理フォーマット情報PFI内に記録されている。3T以上の長い記録マーク形成時の場合には、クロックエッジからTSFP遅れた位置から立ち上がり、最後にラストパルスで終わる。ラストパルスの直後はTLCの期間バイアスパワー2Biaspower2になるが、ラストパルスの立ち上がり/立ち下がりタイミングのクロックエッジからのずれ時間をTSLP,TELPで定義する。また、先頭パルスの立ち下がりタイミングのクロックエッジから測った時間をTEFPで、さらに1個のマルチパルスの間隔をTMPで定義する。TELP-TSFP、TMP、TELP-TSLP、TLCの各間隔は、最大値に対する半値幅で定義する。また、この実施の形態では、上記パラメーターの設定範囲を0.25T≦TSFP≦1.50Teq010.00T≦TELP≦1.00Teq021.00T≦TEFP≦1.75Teq03-0.10T≦TSLP≦1.00Teq040.00T≦TLC≦1.00Teq050.15T≦TMP≦0.75Teq06とする。さらに、この実施の形態では、記録マークの長さMarklengthとその直前/直後のスペース長LeadingTrailingspacelengthに応じて、上記各パラメーターの値を変化できるようにしている。この実施の形態に示した記録原理で記録される追記形情報記録媒体の最適な記録パワーを調べた時の各パラメーターは、バイアスパワー1Biaspower1、バイアスパワー2Biaspower2、バイアスパワー3Biaspower3の値はそれぞれ2.6mW、1.7mW、1.7mWであり、再生パワーは0.4mWである。以上のようにして割り出した各パラメーターの値等に基づき、ドライブテストゾーンにおいて試し書きを行った装置ドライブでその記憶媒体に対して最適な記録条件ライトストラテジ:WriteStrategyの情報を定めることができる。また、記録信号のデータとしては、上記の他に11Tマーク11Tスペースの繰り返しパターンも用いた。以下の実施例で用いた透明樹脂基板101およびフォトポリマー樹脂104上の記録層L0、L1に存在する物理フォーマットは、図7~図15を参照して説明した通りである。図16は、この発明の一実施の形態に係る追記型片面多層2層光ディスクのL1層にバーストカッティングエリアBCAが形成されることを説明する図である。ここでは、レーザ受光面側の基板101にL0層が設けられ、L0層と向き合わせにL1層が設けられ、L1層の上に基板102が配置されて、基板厚1.2mmの張り合わせ2層ディスク100が構成されている。このディスク100の内周側のL1層上に、そのディスクに固有の情報がバーコード状のパターンマークで記録されるBCABurstCuttingAreaが設けられる。個々の光ディスクにはディスク製造時にディスク固有の情報を予め記録しておくことが望ましい。このとき記録されるディスク固有の情報は、例えばコピープロテクションなどで個々のディスクを識別する必要のあるとき等に使用される。CD、DVD、BD、HD_DVDなどの光ディスクにおいて、このようなディスク固有の情報BCAレコード等は、BCAと呼ばれるバーコード状のパターンとして、予めディスク内周部に刻まれる図16のBCAm参照。その際、再生専用の2層光ディスクの場合には記録再生光の入射面から見て奥側の層に記録されるのが一般的である。近年、光ディスクの大容量化への要望に応じ、再生専用型でなく記録型の光ディスクについても片面2層の光ディスクが開発されている。再生専用型と互換性を保つためには、記録型の2層光ディスクでも記録再生光の入射面から見て奥側の層にこのBCA信号を記録することが望ましい。しかしそれにはいくつかの問題点が存在する。以下にBCAの記録方法を述べると共に2層化した場合の問題点を挙げる。BCAをディスクに設けるには、光ディスク成形時の型となるスタンパにBCAのパターンを刻んでおくという方法がある。しかしディスク一枚一枚に別個の固有の情報を記録するためには、製盤後のディスクに対して例えばレーザ光によりBCAパターンを刻む必要がある。通常、再生専用ディスクに対してBCAを記録する場合は、レーザで反射膜アルミニウムや銀またはその合金を焼ききることでパターンを作製する。また相変化記録型ディスクに対してBCAを記録する場合は、レーザで記録膜を相変化させて反射率を変えることでパターンを作製する。一方、有機色素材料を用いた追記型の光ディスクの場合では、色素の感度は波長に対して非常に敏感であるため、短波長例えば405nm対応の色素を用いた次世代光ディスク例えばBDやHD_DVDに対して長波長例えば650nm、680nm、あるいは780nmのレーザを用いた現行のBCA記録装置を適用しても、満足にBCAパターンを記録できない。この場合、BCA記録装置のレーザパワーを強める事やBCA記録装置のレーザ波長をデータ記録波長例えば405nmに合わせて変更する事が考えられる。しかし、BCAの情報は手前の層L0越しに奥の層L1に記録するため、BCA記録装置の焦点深度が非常に深い若しくはBCA記録光が平行光事と相まって、この方法では手前の層の色素も反応してしまう。そしてそれがBCA信号再生時にノイズ層間クロストーク信号となってしまう。そこで、この発明の実施の形態では、データの記録再生に用いる波長をAnm、BCA記録装置の波長をBnmとしたとき、BCAを記録しない手前の層L0よりもBCAを記録する奥の層L1の方が波長Bに対する記録感度が高くなるように、使用する有機材料を選定している。実データMPEG4AVCなどでエンコードされた高精細ビデオデータ等の記録に用いる波長とBCA情報の記録に用いる波長を別A≠Bにしたままで、奥の層L1だけにBCA記録装置の波長にも対応した色素を用いる例えば、405nm付近に感度を持つ色素と650nm~780nm付近に感度を持つ色素といった、感度の違う2種類の色素を混合することで、奥の層L1のみにBCA信号を選択的に記録することができる。この実施の形態では、直径120mmで厚さが1.2mm0.6mmのポリカーボネート成形基板2枚の貼り合せであり、かつ有機色素材料を用いた記録層を2層持つ追記型の光ディスクを例示している。記録再生光については波長λ405nmで開口数NA0.65の光学系を用いることとする。データ記録領域のグルーブ間トラックピッチは例えば400nmであり、BCA領域の位置は例えば半径22.2mm~23.1mmの間とする。また、BCAパターンは、例えば幅接線方向数十μm、長さ径方向数百μm程度のバーコード状のパターンで構成される。なお、この発明の実施の形態は上記例示に限られるわけではない。例えば、表面に0.1mmのカバー層を設けた光ディスクでも良く、直径80mmの光ディスクでも良く、更に高密度のトラックピッチパターンでも良く、更に短波長例えばλが400nm以下のレーザを使用しても良く、更に高開口数NAが例えば0.8~0.9の光学系対物レンズを使用しても良い。この発明の実施の形態に係る追記型多層光ディスクの具体的な材料例としては、成形基板がポリカーボネート;成形に用いるスタンパがニッケルNi;記録層がアゾ系、ジアゾ系、シアニン系、フタロシアニン系、スチリル系、もしくはこれらの混合物からなる有機色素材料;反射膜が銀Ag、アルミAl、金Auまたはこれらをベースとする金属化合物;接着剤はアクリル系またはエポキシ系の紫外線硬化樹脂、とすることができる。これらの材料についても、上記の例示に限られるわけではない。ただしこの発明は記録層を複数持つ追記型光ディスクに関してのものであり、その代表例としての片面2層追記型光ディスクについては、その製造方法等を、図21を参照して後述する。なお、上記の実施の形態の例では、L0層越しにL1層上にBCAを形成する場合を述べた。しかし、図1fに例示したような寸法構成の反射層を設けた場合、使用するレーザのパワーとその波長に見合ったL1層材料の選択トライアンドエラーにより選択できるにより、ダミー基板102越しに上記の例とは反対のダミー基板側ディスク面からBCA用レーザを照射してBCA情報のポストカットを行うこともできる。ダミー基板102越しに照射されるレーザにより、L1層の一部を変形または変化させて、そこにBCA情報図16のBCAマークあるいは図17のBCAレコードをボスとカットできる。図17は、図16のBCAに記録されるBCAレコードの内容例を説明する図である。図17aに例示されるように、このレコードには、相対バイト位置0~1にBCAレコードIDHD_DVDブックタイプ識別子を示すが記述され、相対バイト位置2に適用規格のバージョン番号が記述され、相対バイト位置3にデータ長が記述され、相対バイト位置4に規格書のブックタイプとディスクタイプが記述され、相対バイト位置5に拡張パートバージョンが記述され、相対バイト位置6~7はその他の情報記述用に予約されている。BCAレコードのうち、そのディスクが準拠する規格書のブックタイプとディスクタイプの欄は、図17bに例示されるようになっている。すなわち、ブックタイプにはHD_DVD-R用の規格であることを示す情報を記述できるようになっており、ディスクタイプにはマーク極性フラグとツインフォーマットフラグを記述できるようになっている。図17bのマーク極性フラグは、0bのときは記録マークからの信号が隣接マーク間のスペースからの信号よりも大きいLowtoHighディスクであることを示し、1bのときは記録マークからの信号がスペースからの信号よりも小さいHightoLowディスクであることを示すことができる。また、ツインフォーマットフラグは、0bのときはツインフォーマットディスクではなく、1bのときはツインフォーマットディスクであることを示すことができる。ツインフォーマットディスクであるときは、そのBACレコードが記録されたディスクが2つの記録層を持ち、各層がDVDフォーラムで規定された別個のフォーマット例えばHDDVDVideoformatとHDDVDVideoRecordingformatを持つことになる。現行DVDではツインフォーマットディスクは存在しないが、次世代のHD_DVDではツインフォーマットディスクが存在し得るので、BCAにツインフォーマットフラグを記述できるようになっていることは、この発明の一実施の形態に係る追記型多層2層光ディスク次世代のHD_DVD用のディスクにとって大きな意味がある。図18は、図17のBCAレコード等を含む特定情報をBCAに記録する装置の構成例を説明する図である。BCA記録装置によるBCA信号図17のBCAレコード等の情報を含む信号の記録は、完成形となったディスク100に対して行われる。コントローラ202からのBCA信号に応じてレーザ210を変調し、ディスク100の回転に同期させてバーコード状のBCAマークを記録する。BCA記録装置のレーザ波長には、600nm~800nm一般的には650nm~780nmあるいは680nm~780nmの範囲内の1つが採用される。BCAの記録場所は、2層光ディスクならば一般的にL1層の内周部半径22.2mm~23.1mm付近にある。BCA記録を行う際はL0層越しにL1層にレーザを照射することになるが、この発明の実施の形態では波長650nm~780nmあるいは680nm~780nmでの吸光度感度を調整してあるL1層の感度>L0層の感度。そのため、実質的な意味合いで、L1層にのみ選択的にBCA信号を正確に記録することができる。このように各層の色素の感度使用波長における吸光度を調整することで、現在DVD製造ラインで一般的に使われているBCA記録装置のレーザ波長とレーザパワーそのままで状況によりレーザパワーは適宜増やして、次世代光ディスクに対してBCA信号を記録することができる。また、L1層だけに選択的にBCA信号を記録することが可能なため、再生時にはL0層からの余分なクロストークノイズも無い。すなわち、この発明の一実施の形態において、各層L0、L1等の色素の感度を調整する例えば600nm~800nmまたは650nm~780nmもしくは680nm~780nmにおけるL1層色素の感度もしくは吸光度が、L0層色素の感度もしくは吸光度よりも大きくなるような有機材料を用いる。そうすることで、現在DVD製造ラインで一般的に使われているBCA記録装置のレーザ波長とレーザパワーのままで、次世代光ディスク片面2層のHD_DVD-R等に対してBCA信号を記録することができる。その際、L1層だけに選択的にBCA情報を記録することが可能なため、BCA信号再生時にL0層からの余分なクロストークノイズが混入しない。また、ダミー基板102越しにBCA用レーザを照射してBCA情報のポストカットを行う場合も、L1層だけに選択的にBCA情報を記録することが可能なため、BCA信号再生時にL0層からの余分なクロストークノイズが混入しない。図19は、図16の追記型片面多層2層光ディスクのL1層に特定情報を記録BCAポストカットする手順の一例を説明するフローチャートである。図17のBCAレコード等の特定情報を含むBCA信号が図18のコントローラ202からレーザ出力制御部208に供給されると、その信号内容に対応して、レーザダイオード210から、波長600nm~800nmまたは650nm~780nm、もしくは680nm~780nmの中の1つの波長のレーザ光が、パルシブに発光するST10。こうして発光されたレーザ光パルスは、図16に示すディスク100のL0層越しにあるいはダミー基板102越しに、L1層のBCA記録場所に照射されるST12。この照射はディスク100の回転に同期して継続される。BCAへの記録情報の残りがなくなればST14イエス、L0層越しのL1層へのBCAポストカットが終了する。図20は、図16の追記型片面多層2層光ディスクのL1層から特定情報BCAレコード等を再生する手順の一例を説明するフローチャートである。BCAに記録された情報を再生する際には、所定波長例えば405nmまたは650nmのレーザ光がL0層越しにL1層のBCAに照射されるST20。その反射光から、その光ディスクに関する特定情報図17のBCAレコード等が読み取られるST22。この読み取りはディスク100の回転に同期して継続される。BCAからの読み取り情報の残りがなくなればST24イエス、L0層越しのL1層からのBCA再生は終了する。図21は、この発明の一実施の形態に係る追記型片面2層光ディスクの製造工程例を説明する図である。この2層追記型光ディスクの作製方法を図21に沿って以下に述べる。まず射出成形によりL0層の成形板を作製するブロック0301。成形材料は一般的にポリカーボネートである。L0層の成形の型に使うスタンパはレーザ露光されたフォトレジストパターンからNiメッキにより作製される。成形板の寸法は直径120mm、内径15mm、厚さ0.6mmである。この成形板に対して記録層となる有機色素材料を周知のスピンコート法により塗布し、反射膜となる金属膜例えば銀または銀合金を周知のスパッタ法などにより成膜するブロック0302。なお、このL0層は、レーザ光が通過できるよう半透明である。これと並行してL1層の型となるプラスチックスタンパを同じく射出成形により作製するブロック0303。成形材料は、一般的にはシクロオレフィンポリマーであるが、ポリカーボネートやアクリルなどでも良い。L1層のNiスタンパは同じくレーザ露光したフォトレジストのメッキにより作製するが、パターンの凹凸はL0層と逆にしておく。記録層を形成したL0層成形板とプラスチックスタンパをフォトポリマーを介して貼り合わせて、紫外線を照射して硬化させるブロック0304。その後、プラスチックスタンパを剥がしてL1層パターンが転写されたフォトポリマー層を剥き出しにするブロック0305。次に、このL1層のフォトポリマー上に、記録層となる有機色素材料をスピンコートにより塗布し、さらに反射膜となる金属膜例えば銀または銀合金をスパッタ法などにより成膜するブロック0306。それと平行してダミー板材料はポリカーボネート等を射出成形により作製しブロック0307、これを紫外線硬化接着剤により貼り合わせる事で2層の追記型光ディスクが完成形となるブロック0308。なお、図示しないが、ダミー板には、インクジェットプリンタ等によるユーザ印刷用の表面コーティングを施したり、ディスク製造または販売メーカのブランド名や製品名等のパターンを付加してもよい。こうして出来上がった追記型多層2層Rディスク100の各層の寸法は、例えば図1fのようになっている。この発明を実施するにあたっては、第1記録部L0に含まれる光反射層106について、入射光に対して反射光量を厳密に制御するためには光反射膜材料と膜厚を適正に設定する必要がある。この光反射層AgまたはAg合金を用いた半透過性の反射層106の膜厚は、通常は、15nm~35nmが好ましい。15nm未満だと光反射層の光透過量が増加し十分な反射光量を得ることが困難となる。すると、プッシュプル信号などのサーボ検出用信号ゲインが不足し安定した記録再生が困難になるのと同時に、第2記録部L1に含まれる光反射層108で反射された光の影響による層間クロストークの影響が許容できないほどのレベルとなり、記録再生信号特性の大幅な劣化が生じる。一方、35nmを超えると反射光量が過度に増大する。すると、プッシュプル信号などのサーボ検出用信号ゲインが増加し記録再生は可能であるが、光透過率が減少するために第2記録部L1の記録層107へ記録再生が困難になる。より具体的に述べると以下のようになる。第1記録部L0の記録層105を記録再生する際に第1記録部L0に含まれる光反射層106を透過した一部の記録再生光が第2記録部L1に含まれる光反射層108で反射され第1記録部L0に戻ってくる。この際、第1記録部L0の半透過性反射層106の光透過率が高すぎる場合では記録再生時の一部の漏れ込んだ光が第2記録部L1の光反射層108で反射され、第1記録部L0の記録再生信号に不必要な信号成分として加算されてしまう。そのため第1記録部L0の記録再生信号品質を著しく劣化させる要因になる。同時に、第1記録部L0の記録層と第2記録部L1の記録層の記録再生を安定して行うためには、中間層厚を均一にする必要がある。中間層接着層104の厚みは、通常、20μm~30μmが好ましい。20μm未満だと、各々の記録再生信号を高品質の状態で分離することが出来ず、一方の記録再生信号にノイズ信号成分となって計測されるため、著しい記録再生信号の劣化を生じる。一方、30μmを越えると、第1記録部L0の記録層における記録再生信号は良好であるが、第2記録部L1の記録層への記録再生時には記録層までの距離が増えることで記録再生レーザ光のスポット形状が不明瞭になりやすく、安定した記録再生が困難になる。連続して安定した記録再生を実施するためには、記録再生レーザ光の記録再生方向において中間層厚のディスク1回転での変動量は、通常、2μmp-ppeaktopeak以下が好ましい。2μmp-p以上の場合では、層間クロストーク量の変動分が記録再生信号上にノイズ成分となって現れてくるため、記録再生信号品質の劣化を生じやすくなり高品質で安定した記録再生信号を得ることが困難になる。また、層間クロストークは、第1記録部L0および第2記録部L1の反射光量と第1記録部L0に含まれる半透過性反射層106の光透過率に大きく影響を受けるため、常に安定した記録再生をするためには、記録位置を厳密に管理することが必須になる図4のパラメータ等参照。[実施例1a]L0の光反射層106の厚みを25nmとし、L1の光反射層108の厚みを100nmとするL0反射層厚<L1反射層厚と、最適な反射量が得られ層間クロストークが小さく抑えられる。それと同時に、ダミー基板102越しからのBCA記録を安定して実施することが可能になり、このBCA記録において十分な信号変調度を得ることが出来た。[実施例2a]L0の光反射層106の厚みを20nmとし、L1の光反射層108の厚みを80nmとするL0反射層厚<L1反射層厚と、やはり最適な反射量が得られ層間クロストークが小さく抑えられる。それと同時に、ダミー基板102越しからのBCA記録を安定して実施することが可能になり、このBCA記録において十分な信号変調度を得ることが出来た。[実施例1b]L1の光反射層108の厚みを100nmとすると、最適な反射量が得られ層間クロストークが小さく抑えられると同時に、ダミー基板102越しからのBCA記録が安定して実施することが可能になり、十分な信号変調度を得ることが出来た。[実施例2b]実施例1bと同様にL1の光反射層108を作成しシステムリードアウト領域図7の図示右側のエリアでの再生信号品質を評価したところ十分な信号変調度が得られることが確認できた。実施例1cL0の光反射層106の厚みを25nmとし、L1の光反射層108の厚みを100nmとし、ディスク全面における中間層104厚を27μm±2μm25±10μmの範囲内のより具体的な例とすると、最適な反射量が得られ、層間クロストークが小さく抑えられる。それと同時に、ダミー基板102越しからのBCA記録が安定して実施可能になり、十分な信号変調度を得ることが出来た。実施例2cL0の光反射層106の厚みを20nmとし、L1の光反射層108の厚みを80nmとし、ディスク全面における中間層厚を27μm±2μmとすると、最適な反射量が得られ、層間クロストークが小さく抑えられる。それと同時に、ダミー基板102越しからのBCA記録が安定して実施可能になり、十分な信号変調度を得ることが出来た。[比較例1aL0反射層106の厚みを15nm以上35nm以下とする根拠1]L0の光反射層106の厚みを40nmと厚くし、L1の光反射層108の厚みを200nmすると、L1への光透過量が減少するためL1記録時の未記録時のサーボ信号ゲインが著しく減少し、安定した記録再生が困難になった。同時にダミー基板越しからのBCA記録が困難になり、BCA記録部の信号変調度を小さくなり十分な信号品質を得ることが出来なかった。[比較例2aL0反射層106の厚みを15nm以上35nm以下とする根拠2]L0の光反射層106の厚みを40nmと厚くし、L1の光反射層106の厚みを100nmとしても、やはりL1への光透過量が減少するためL1記録時の未記録時のサーボ信号ゲインが著しく減少し、安定した記録再生が困難になった。[比較例3aL0反射層106の厚みを15nm以上35nm以下とする根拠3]L0の光反射層106の厚みを13nmと薄くし、L1の光反射層106の厚みを100nmとしたときでは、L1への光透過が大きくなり、同時にL1記録層からの光反射が大きくなって、L0記録層の記録再生時に不必要な信号成分が増加しL0の特性が劣化した。[比較例1bL1反射層108の厚みを60nm以上150nm以下とする根拠1]L1の光反射層108の厚みを150nmよりも厚くすると、この反射層108での反射量が大きくなり層間クロストークが大きくなって、L0記録層105の信号品質が著しく劣化する傾向が生じた。同時にダミー基板102越しからのBCA記録が困難になり、BCA記録部の信号変調度を小さくなり、BCA情報に対して十分な信号品質を得ることが出来なかった150nmが実用上の上限と考えられ、実用上は100nm以下が好ましい。[比較例2bL1反射層108の厚みを60nm以上150nm以下とする根拠2]L1の光反射層108の厚みを50nmと薄くすると、L1の反射光量が減少するため未記録時のサーボ信号ゲインが著しく減少し、安定した記録再生が困難になった。比較例1c中間層104の厚みを25±10μmとする根拠1L0の光反射層106の厚みを25nmとし、L1の光反射層108の厚みを100nmとし、ディスク全面における中間層104厚を35μm±2μmとすると、ディスク100のレーザ受光面からL1への距離が増加するため記録再生レーザ光のスポット形状が不明瞭になり、記録再生信号の劣化が生じ安定した記録再生が困難になる傾向が生じる35μmが実用上の上限と考えられる。比較例2c中間層104の厚みを25±10μmとする根拠2L0の光反射層106の厚みを25nmとし、L1の光反射層108の厚みを100nmとし、ディスク全面における中間層104厚を15μm±2μmとすると、ディスク100のレーザ受光面からL1への距離が減少するため記録再生レーザ光のスポット形状が不明瞭になり、記録再生信号の劣化が生じ安定した記録再生が困難になる傾向が生じる15μmが実用上の下限と考えられる。比較例3c中間層104の厚みを25±10μmとしてもL0反射層106の厚みを15nm以上とすべき根拠L0の光反射層106の厚みを13nmと薄くし、L1の光反射層108の厚みを100nmとしてディスク全面における中間層104厚を25μm±2μmとしたときでは、L1への光透過が大きくなり、同時にL1反射層108からの光反射が大きくなり、L0記録層105の記録再生時に不必要な信号成分が増加しL0の特性が劣化した。つまり、図1fに示すような構成の実施の形態では、中間層104の厚みの選択よりもL0反射層106の厚みの選択の方がよりシビアとなる。この発明の実施の形態のいずれかを実施することにより、2以上の記録層を有する光記録媒体において、反射膜材料および反射膜厚を調整することで、第1の記録層と第2の記録層との層間クロストークが小さく安定して高品質な記録特性が得られる。更に、ダミー基板越しから第2の記録層にBCA記録が安定して実施することが可能になり、十分なBCA信号変調度を得ることが可能になる。なお、この発明は前述した実施の形態に限定されるものではなく、現在または将来の実施段階では、その時点で利用可能な技術に基づき、その要旨を逸脱しない範囲で種々に変形することが可能である。例えば、この発明は片面3層以上の光ディスクに対して実施することが可能であり、さらに波長が400nm以下の短波長レーザを用いる光ディスクにおいても実施可能である。また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。"